(57)【要約】【課題】本発明によれば、分散媒中への酸化タングステン粒子の分散性が優れ、保管していても固液分離が生じない酸化タングステン粒子分散液を提供することである。【解決手段】工程（ａ）、（ｂ）を有する酸化タングステン粒子分散液を製造する方法であり、分散処理は、混合物中にアルカリ性化合物を添加しながら、湿式媒体撹拌ミルを使用して行われることを特徴とする酸化タングステン粒子分散液の製造方法。（ａ）酸化タングステン粒子と分散媒を混合して混合物を得る。（ｂ）混合物を分散処理する。【選択図】なし【特許請求の範囲】
【請求項１】
工程（ａ）、（ｂ）を有する酸化タングステン粒子分散液を製造する方法であり、分散処理は、混合物中にアルカリ性化合物を添加しながら、湿式媒体撹拌ミルを使用して行われることを特徴とする酸化タングステン粒子分散液の製造方法。
（ａ）酸化タングステン粒子と分散媒を混合して混合物を得る。
（ｂ）混合物を分散処理する。
【請求項２】
酸化タングステン粒子の含有量が、酸化タングステン粒子分散液１００重量部に対し、１５〜５０重量部である請求項１に記載の製造方法。
【請求項３】
請求項１または２のいずれかに記載の製造方法により得られる酸化タングステン粒子分散液に、貴金属の前駆体を添加し、次いで酸化タングステン粒子のバンドギャップ以上のエネルギーを有する光を照射する貴金属担持酸化タングステン粒子分散液の製造方法。
【請求項４】
貴金属がＣｕ、Ｐｔ、Ａｕ、Ｐｄ、Ａｇ、Ｒｕ、Ｉｒ及びＲｈからなる群より選ばれる少なくとも１種である請求項３に記載の製造方法。
【請求項５】
基材表面に光触媒体層を備える光触媒機能製品であって、前記光触媒体層が、請求項１〜４のいずれかに記載の製造方法で得られる分散液を用いて形成される光触媒機能製品。
【発明の詳細な説明】
【技術分野】
【０００１】
本発明は、酸化タングステン粒子分散液の製造方法、貴金属担持酸化タングステン粒子分散液の製造方法、並びに、これら製造方法で得られる酸化タングステン粒子分散液または貴金属担持酸化タングステン粒子分散液を用いて得られる光触媒体機能製品に関する。
【背景技術】
【０００２】
半導体にバンドギャップ以上のエネルギーを持つ光を照射すると、価電子帯の電子が伝導帯に励起され、価電子帯に正孔が生成する。このようにして生成した正孔は強い酸化力を有し、励起した電子は強い還元力を有することから、半導体に接触した物質に酸化還元作用を及ぼす。この酸化還元作用は光触媒作用と呼ばれており、かかる光触媒作用を示し得る半導体は光触媒体と呼ばれている。このような光触媒体として酸化タングステンが知られている。酸化タングステンは蛍光灯の照明下で高い光触媒作用を示す光触媒体である。
【０００３】
光触媒体を各種部材等へ使用するには、分散媒に光触媒体を分散させた光触媒体分散液を各種部材等へ塗布することが便利であるが、分散媒に酸化タングステン粒子を分散させた酸化タングステン粒子分散液は、酸化タングステン粒子の分散媒への分散性が低く、酸化タングステン粒子同士の凝集等が生じることがある。
【０００４】
特許文献１には、酸化タングステン粒子と分散媒とを含む光触媒分散体（酸化タングステン粒子分散液）であって、酸化タングステン粒子の表面を水酸基に置き換えてゼータ電位の絶対値を大きくし、分散性を向上させるために、分散媒のｐＨを２．１〜５．７の範囲内とした光触媒分散体が開示されている。
【先行技術文献】
【特許文献】
【０００５】
【特許文献１】特開２００９−２４０９７９号公報
【発明の概要】
【発明が解決しようとする課題】
【０００６】
しかしながら、特許文献１に記載の光触媒分散体は、酸化タングステン粒子の分散性が十分ではなく、該光触媒分散体を保管していると、酸化タングステン粒子の凝集に伴う固液分離が生じることがわかった。
【０００７】
そこで本発明者は、上記課題を解決すべく鋭意研究を重ねた結果、以下の構成からなる製造方法により製造される酸化タングステン粒子分散液が、分散媒中への酸化タングステン粒子の分散性が優れ、保管していても固液分離が生じないことを見出し、本発明を完成するに至った。
（１）工程（ａ）、（ｂ）を有する酸化タングステン粒子分散液を製造する方法であり、分散処理は、混合物中にアルカリ性化合物を添加しながら、湿式媒体撹拌ミルを使用して行われることを特徴とする酸化タングステン粒子分散液の製造方法。
（ａ）酸化タングステン粒子と分散媒を混合して混合物を得る。
（ｂ）混合物を分散処理する。
（２）酸化タングステン粒子の含有量が、酸化タングステン粒子分散液１００重量部に対し、１５〜５０重量部である前記（１）に記載の製造方法。
（３）前記（１）または（２）のいずれかに記載の製造方法により得られる酸化タングステン粒子分散液に、貴金属の前駆体を添加し、次いで酸化タングステン粒子のバンドギャップ以上のエネルギーを有する光を照射する貴金属担持酸化タングステン粒子分散液の製造方法。
（４）貴金属がＣｕ、Ｐｔ、Ａｕ、Ｐｄ、Ａｇ、Ｒｕ、Ｉｒ及びＲｈからなる群より選ばれる少なくとも１種である前記（３）に記載の製造方法。
（５）基材表面に光触媒体層を備える光触媒機能製品であって、前記光触媒体層が、前記（１）〜（４）のいずれかに記載の製造方法で得られる分散液を用いて形成される光触媒機能製品。
【発明の効果】
【０００８】
本発明によれば、分散媒中への酸化タングステン粒子の分散性が優れ、保管していても固液分離が生じない酸化タングステン粒子分散液を提供することが出来る。また、本発明によれば、酸化タングステン粒子に貴金属が担持され、分散媒中への該粒子の分散性が優れ、保管していても固液分離が生じない貴金属担持酸化タングステン粒子分散液を提供することができる。
【図面の簡単な説明】
【０００９】
【図１】実施例１で得られた酸化タングステン粒子分散液を真空乾燥して得た固形分のＸ線回折スペクトル、および比較例１で得られた酸化タングステン粒子分散液を真空乾燥して得た固形分のＸ線回折スペクトルを示す図である。
【発明を実施するための形態】
【００１０】
本発明の酸化タングステン粒子の製造方法は、酸化タングステン粒子と分散媒を混合して混合物を得、混合物中にアルカリ性化合物を添加しながら、湿式媒体撹拌ミルを使用して混合物を分散処理することで、酸化タングステン粒子分散液を製造するものである。
【００１１】
（酸化タングステン粒子）
酸化タングステン粒子は、光触媒作用を示す粒子状の酸化タングステンであれば、特に制限されないが、例えば、三酸化タングステン（ＷＯ３）粒子等が挙げられる。なお、酸化タングステン粒子は、単独で用いてもよいし、２種以上を併用して用いてもよい。
【００１２】
酸化タングステン粒子は、例えばタングステン酸塩の水溶液に酸を加えることにより、沈殿物としてタングステン酸を得、得られたタングステン酸を焼成する方法により得ることができる。また、メタタングステン酸アンモニウム、パラタングステン酸アンモニウムを加熱して熱分解する方法により得ることもできる。さらに、金属状のタングステン粒子を燃焼する方法でも得ることができる。
【００１３】
酸化タングステン粒子の粒子径は、特に制限されないが、光触媒作用の点から、平均分散粒子径で、通常５０〜２００ｎｍ、好ましくは８０〜１３０ｎｍである。
【００１４】
（分散媒）
分散媒としては通常、水を主成分とする水性媒体、具体的には水の含有量が５０質量％以上のものが用いられ、水単独であってもよいし、水と水溶性有機溶媒との混合媒体であってもよい。
水溶性有機溶媒としては、例えば、メタノール、エタノール、プロパノール、ブタノール等の水溶性アルコール、アセトン、メチルエチルケトン、エチルセロソルブ、ブチルセロソルブ、酢酸エチル、ジエチルエーテル等が挙げられる。なお、水溶性有機溶媒は、単独で用いてもよいし、２種以上を併用してもよい。
分散媒の使用量は、酸化タングステン粒子に対して、通常３質量倍〜２００質量倍である。分散媒の使用量が３質量倍未満では酸化タングステン粒子が沈降し易くなり、２００質量倍を超えると容積効率の点で不利である。
【００１５】
（分散処理）
分散処理は、酸化タングステン粒子と分散媒を混合して混合物を得、該混合物中にアルカリ性化合物を添加しながら、湿式媒体撹拌ミルを使用して行われる。このような分散処理を行うことで、分散媒中への酸化タングステン粒子の分散性を向上させ、保管していても固液分離の生じない酸化タングステン粒子分散液を得ることができる。この理由として、湿式媒体攪拌ミルを使用して酸化タングステン粒子と分散媒との分散処理を行うと、酸化タングステン粒子が粉砕メディアであるビーズとの衝突によりメカノケミカル的な作用を受けることで、結晶性のタングステン酸粒子（Ｈ２ＷＯ４）が生成され、このタングステン酸粒子が酸化タングステン粒子の凝集剤として機能することで、酸化タングステン粒子が凝集し易くなり分散性が低下するが、分散媒にアルカリ性化合物を添加することで、タングステン酸粒子の生成は抑制され、分散媒中への酸化タングステン粒子の分散性の低下が抑制されることが推察される。
結晶性のタングステン酸粒子の生成は、例えば、酸化タングステン粒子分散液を乾燥して得られる粉末のX線回折スペクトルを測定することにより確認することができる。
【００１６】
分散媒への酸化タングステン粒子の混合量は、分散液１００重量部に対し、１５〜５０重量部であることが好ましい。酸化タングステン粒子の混合量が１５質量部未満では、得られる酸化タングステン粒子分散液の濃度が薄くなり、これを用いる際に用途によっては濃縮等の操作が必要となるおそれがある。また、混合量が５０重量部を越えると、分散処理の効率が著しく低下するおそれがある。
【００１７】
混合物中に添加するアルカリ性化合物としては、例えば、アンモニア水、水酸化リチウム水溶液、水酸化ナトリウム水溶液、水酸化カリウム水溶液、炭酸ナトリウム水溶液、炭酸カリウム水溶液、炭酸アンモニウム水容液、炭酸水素ナトリウム水溶液、炭酸水素カリウム水溶液、炭酸水素アンモニウム水溶液等が挙げられる。
アルカリ性化合物の添加量は、酸化タングステン粒子分散液のｐＨが２．２〜４．０の範囲内、好ましくは２．４〜３．０の範囲内に維持される量が好ましい。アルカリ性化合物の添加量が少なく、酸化タングステン粒子分散液のｐＨが２．２未満であると、タングステン酸粒子の生成の抑制が十分でなく、分散媒中への酸化タングステン粒子の分散性低下の抑制が不十分となるおそれがある。また、アルカリ性化合物の添加量が多く、酸化タングステン粒子分散液のｐＨが４．０を超えると、酸化タングステン粒子が分散媒に溶解し、該酸化タングステン粒子分散液から得られる酸化タングステン粒子の光触媒作用が低下するおそれがある。
【００１８】
アルカリ化合物の添加の方法としては、ｐＨの値を任意に制御できる点から、ｐＨを一定に調整する制御機構を有するｐＨコントローラを使用する方法が好ましい。
アルカリ性化合物の添加は、湿式媒体撹拌ミルを使用している間連続して行ってもよいし、断続的に行ってもよいし、一定期間間隔を空けて行ってもよい。
【００１９】
（酸化タングステン粒子分散液）
かくして混合物中にアルカリ性化合物を添加しながら、湿式媒体撹拌ミルを使用して混合物を分散処理することで、酸化タングステン粒子分散液を得る。酸化タングステン粒子は分散媒中に、沈降することなく分散されている。この酸化タングステン粒子が分散された分散液は、酸化タングステン粒子の分散性に優れ、保管していても酸化タングステン粒子の凝集に伴う固液分離が生じないため取り扱いやすい。
【００２０】
（貴金属の前駆体）
本発明では、貴金属またはその前駆体を酸化タングステン粒子分散液に添加し、酸化タングステン粒子に担持させることが好ましい。貴金属とは、酸化タングステン粒子に担持されて電子吸引性を発揮しうる化合物であり、貴金属の前駆体とは、酸化タングステン粒子の表面で貴金属に遷移しうる化合物（例えば、光照射により貴金属に還元されうる化合物）である。貴金属が酸化タングステン粒子に担持されると、光の照射により伝導帯に励起された電子と価電子帯に生成した正孔との再結合が抑制され、光触媒作用をより高めることができる。
【００２１】
本発明で使用する貴金属の前駆体としては、分散媒中に溶解し得るものが使用される。かかる前駆体が溶解すると、これを構成する貴金属元素は通常、プラスの電荷を帯びた貴金属イオンとなって、分散媒中に存在する。そして、この貴金属イオンが、光の照射により０価の貴金属に還元されて、酸化タングステン粒子の表面に担持される。貴金属としては、例えばＣｕ、Ｐｔ、Ａｕ、Ｐｄ、Ａｇ、Ｒｕ、ＩｒおよびＲｈが挙げられる。その前駆体としては、これら貴金属の水酸化物、硝酸塩、硫酸塩、ハロゲン化物、有機酸塩、炭酸塩、リン酸塩などが挙げられる。これらの中でも高い光触媒活性を得る点から、貴金属は、Ｃｕ、Ｐｔ、Ａｕ、Ｐｄが好ましい。
【００２２】
Ｃｕの前駆体としては、例えば、硝酸銅（Ｃｕ(ＮＯ３)２）、硫酸銅（ＣｕＳＯ４）、塩化銅（ＣｕＣｌ２、ＣｕＣｌ）、臭化銅（ＣｕＢｒ２、ＣｕＢｒ）、沃化銅（ＣｕＩ）、沃素酸銅（ＣｕＩ２Ｏ６）、塩化アンモニウム銅（Ｃｕ(ＮＨ４)２Ｃｌ４）、オキシ塩化銅（Ｃｕ２Ｃｌ(ＯＨ)３）、酢酸銅（ＣＨ３ＣＯＯＣｕ、(ＣＨ３ＣＯＯ)２Ｃｕ）、蟻酸銅（(ＨＣＯＯ)２Ｃｕ）、炭酸銅（ＣｕＣＯ３）、蓚酸銅（ＣｕＣ２Ｏ４）、クエン酸銅（Ｃｕ２Ｃ６Ｈ４Ｏ７）、リン酸銅（ＣｕＰＯ４）等が挙げられる。
【００２３】
Ｐｔの前駆体としては、例えば、塩化白金（ＰｔＣｌ２、ＰｔＣｌ４）、臭化白金（ＰｔＢｒ２、ＰｔＢｒ４）、沃化白金（ＰｔＩ２、ＰｔＩ４）、テトラクロロ白金酸カリウム（Ｋ２ＰｔＣｌ４）、ヘキサクロロ白金酸（Ｈ２ＰｔＣｌ６）、ヘキサクロロ白金酸カリウム（Ｋ２ＰｔＣｌ６）、亜硫酸白金（Ｈ３Ｐｔ(ＳＯ３)２ＯＨ）、塩化テトラアンミン白金（Ｐｔ(ＮＨ３)４Ｃｌ２）、炭酸水素テトラアンミン白金（Ｃ２Ｈ１４Ｎ４Ｏ６Ｐｔ）、テトラアンミン白金リン酸水素（Ｐｔ(ＮＨ３)４ＨＰＯ４）、水酸化テトラアンミン白金（Ｐｔ(ＮＨ３)４(ＯＨ)２）、硝酸テトラアンミン白金（Ｐｔ(ＮＯ３)２(ＮＨ３)４）、テトラアンミン白金テトラクロロ白金（(Ｐｔ(ＮＨ３)４)(ＰｔＣｌ４)）、ジニトロジアミン白金（Ｐｔ(ＮＯ２)２（ＮＨ３）２）等が挙げられる。
【００２４】
Ａｕの前駆体としては、例えば、塩化金（ＡｕＣｌ）、臭化金（ＡｕＢｒ）、沃化金（ＡｕＩ）、水酸化金（Ａｕ(ＯＨ)２）、テトラクロロ金酸（ＨＡｕＣｌ４）、テトラクロロ金酸カリウム（ＫＡｕＣｌ４）、テトラブロモ金酸カリウム（ＫＡｕＢｒ４）等が挙げられる。
【００２５】
Ｐｄの前駆体としては、例えば、酢酸パラジウム（(ＣＨ３ＣＯＯ)２Ｐｄ）、塩化パラジウム（ＰｄＣｌ２）、臭化パラジウム（ＰｄＢｒ２）、沃化パラジウム（ＰｄＩ２）、水酸化パラジウム（Ｐｄ(ＯＨ)２）、硝酸パラジウム（Ｐｄ(ＮＯ３)２）、硫酸パラジウム（ＰｄＳＯ４）、テトラクロロパラジウム酸カリウム（Ｋ２(ＰｄＣｌ４)）、テトラブロモパラジウム酸カリウム（Ｋ２(ＰｄＢｒ４)）、テトラアンミンパラジウム塩化物（Ｐｄ（ＮＨ３）４Ｃｌ２）、テトラアンミンパラジウム臭化物（Ｐｄ（ＮＨ３）４Ｂｒ２）、テトラアンミンパラジウム硝酸塩（Ｐｄ（ＮＨ３）４（ＮＯ３）２）、テトラアンミンパラジウムテトラクロロパラジウム酸（（Ｐｄ（ＮＨ３）４）（ＰｄＣｌ４））、テトラクロロパラジウム酸アンモニウム（（ＮＨ４）２ＰｄＣｌ４）等が挙げられる。
【００２６】
貴金属の前駆体は、それぞれ単独で、または２種類以上を組み合わせて使用される。その使用量は、貴金属原子に換算して、光触媒体粒子の使用量１００質量部に対して、光触媒作用の向上効果が十分に得られる点で通常０．００５質量部以上、コストに見合った効果が得られる点で通常１質量部以下であり、好ましくは０．０１質量部〜０．６質量部、さらに好ましくは０．０５〜０．２質量部である。
【００２７】
（光の照射）
本発明では、酸化タングステン粒子分散液に貴金属の前駆体を添加し、次いで光を照射することが好ましい。酸化タングステン粒子分散液への光の照射は、撹拌しながら行ってもよい。透明なガラスやプラスチック製の管内を通過させながら管の内外から照射してもよく、これを繰り返してもよい。光源としては酸化タングステン粒子のバンドギャップ以上のエネルギーを有する光を照射できるものであれば特に制限はなく、具体例としては、殺菌灯、水銀灯、発光ダイオード、蛍光灯、ハロゲンランプ、キセノンランプ、太陽光を用いることができる。照射する光の波長は通常、１８０ｎｍ〜５００ｎｍである。光照射を行う時間は、十分な量の貴金属を担持できることから、通常２０分以上、好ましくは１時間以上、通常２４時間以下、好ましくは６時間以下である。２４時間を越える場合、それまでに貴金属の前駆体の殆どは貴金属となって担持されてしまい、光照射にかかるコストに見合う効果が得られない。
【００２８】
（犠牲剤）
本発明では、犠牲剤を貴金属の前駆体を添加した酸化タングステン粒子分散液に添加することが好ましい。犠牲剤としては、例えば、エタノール、メタノール、プロパノール等のアルコール、アセトン等のケトン、蓚酸等のカルボン酸が用いられる。犠牲剤が固体の場合、この犠牲剤を適当な溶媒に溶解して用いてもよいし、固体のまま用いてもよい。尚、犠牲剤は、光照射を行う前に原料分散液に添加してもよいし、原料液に一定時間光照射を行い、その後に犠牲剤を添加して、さらに光照射を行ってもよい。犠牲剤の量は分散媒に対して、通常０．００１質量倍〜０．３質量倍、好ましくは０．００５質量倍〜０．１質量倍である。犠牲剤の使用量が０．００１質量倍未満では酸化タングステン粒子への貴金属の担持が不十分となり、０．３質量倍を超えると犠牲剤の量が過剰量となりコストに見合う効果が得られない。
【００２９】
（ｐＨ調整）
本発明では、貴金属の前駆体を添加した酸化タングステン粒子分散液のｐＨを２．５〜４．５の範囲内に維持しながら、好ましくは２．７〜３．５に維持しながら光照射を行う。通常、光照射により貴金属が酸化タングステン粒子の表面に担持される際には分散液のｐＨが酸性に除々に変化するので、ｐＨを前記範囲内に維持するため、通常塩基を添加すればよい。塩基としては、アンモニア、水酸化ナトリウム、水酸化カリウム、炭酸ナトリウム、炭酸カリウム、炭酸アンモニウム、炭酸水素ナトリウム、炭酸水素カリウム、炭酸水素アンモニウム等の水溶液が挙げられるが、これらの中でもアンモニア水や水酸化ナトリウム水溶液や水酸化カリウム水溶液を用いるのが好ましい。
【００３０】
（貴金属担持酸化タングステン粒子分散液）
かくして光を照射することにより、貴金属前駆体が貴金属となって酸化タングステン粒子に担持されて、貴金属担持酸化タングステン粒子を得る。この貴金属担持酸化タングステン粒子は用いた分散媒中に、沈降することなく分散されている。この貴金属担持酸化タングステン粒子が分散された分散液は、貴金属担持酸化タングステン粒子の分散性に優れ、保管していても貴金属担持酸化タングステン粒子の凝集に伴う固液分離が生じないため取り扱いやすい。
【００３１】
酸化タングステン粒子分散液および貴金属担持酸化タングステン粒子分散液は、本発明の効果を損なわない範囲で公知の各種添加剤を含んでいてもよい。添加剤としては、例えば非晶質シリカ、シリカゾル、水ガラス、オルガノポリシロキサンなどのケイ素化合物、非晶質アルミナ、アルミナゾル、水酸化アルミニウムなどのアルミニウム化合物、ゼオライト、カオリナイトなどのアルミノケイ酸塩、酸化マグネシウム、酸化カルシウム、酸化ストロンチウム、酸化バリウムなどのアルカリ土類金属酸化物、水酸化マグネシウム、水酸化カルシウム、水酸化ストロンチウム、水酸化バリウムなどのアルカリ土類金属水酸化物、Ｔｉ、Ｚｒ、Ｈｆ、Ｖ、Ｎｂ、Ｔａ、Ｃｒ、Ｍｏ、Ｗ、Ｍｎ、Ｔｃ、Ｒｅ、Ｆｅ、Ｃｏ、Ｎｉ、Ｒｕ、Ｒｈ、Ｏｓ、Ｉｒ、Ａｇ、Ｚｎ、Ｃｄ、Ｇａ、Ｉｎ、Ｔｌ、Ｇｅ、Ｓｎ、Ｐｂ、Ｂｉ、Ｌａ、Ｃｅなどの金属元素の水酸化物や酸化物、リン酸カルシウム、モレキュラーシーブ、活性炭、有機ポリシロキサン化合物の重縮合物、リン酸塩、フッ素系ポリマー、シリコン系ポリマー、アクリル樹脂、ポリエステル樹脂、メラミン樹脂、ウレタン樹脂、アルキド樹脂が挙げられる。これらの添加剤を添加して用いる場合、それぞれ単独で、又は２種類以上を組み合わせて用いることができる。
【００３２】
前記添加剤は、本発明の分散液を用いて基材の表面に光触媒体層を形成する際に、光触媒体粒子をより強固に基材の表面に保持させるためのバインダー等に用いることもできる（例えば、特開平８−６７８３５号公報、特開平９−２５４３７号公報、特開平１０―１８３０６１号公報、特開平１０―１８３０６２号公報、特開平１０―１６８３４９号公報、特開平１０―２２５６５８号公報、特開平１１―１６２０号公報、特開平１１―１６６１号公報、特開２００４―０５９６８６号公報、特開２００４―１０７３８１号公報、特開２００４―２５６５９０号公報、特開２００４―３５９９０２号公報、特開２００５―１１３０２８号公報、特開２００５―２３０６６１号公報、特開２００７―１６１８２４号公報など参照）。
【００３３】
(光触媒機能製品)
本発明の光触媒機能製品は、前記酸化タングステン粒子分散液または貴金属担持酸化タングステン粒子分散液を用いて形成された光触媒体層を表面に備えるものである。ここで、光触媒体層は、例えば、本発明の酸化タングステン粒子分散液または貴金属担持酸化タングステン粒子分散液を基材（製品）の表面に塗布した後に、分散媒を揮発させるなど、従来公知の成膜方法によって形成することができる。光触媒体層の膜厚は、特に制限されるものではなく、通常、その用途等に応じて、数百ｎｍ〜数ｍｍまで適宜設定すればよい。光触媒体層は、基材（製品）の内表面または外表面であれば、どの部分に形成されていてもよいが、例えば、光（可視光線）が照射される面であって、かつ悪臭物質が発生する箇所や、病原菌やウイルスが存在する箇所と連続または断続して空間的につながる面に形成されていることが好ましい。なお、基材（製品）の材質は、形成される光触媒体層を実用に耐えうる強度で保持できる限り、特に制限されるものではなく、例えば、プラスチック、金属、セラミックス、木材、コンクリート、紙など、あらゆる材料からなる製品を対象にすることができる。尚、光触媒作用による光触媒体層と基材の密着性の劣化を抑制するために、光触媒体層と基材の間に、例えばシリカ成分等からなる公知のバリア層を形成することができる。
【００３４】
前記プラスチックとしては、熱硬化性樹脂の場合には、例えば、アラミド樹脂、ポリイミド樹脂、エポキシ樹脂、不飽和ポリエステル樹脂、フェノール樹脂、ユリア樹脂、ポリウレタン樹脂、メラミン樹脂、ベンゾグアナミン樹脂、シリコーン樹脂、メラミンユリア樹脂等が挙げられる。
また、前記プラスチックとしては、熱可塑性樹脂の場合には、例えば、縮重合系樹脂やビニルモノマーを重合して得られる樹脂等が挙げられる。
【００３５】
縮重合系樹脂としては、例えば、ポリエチレンテレフタレート、ポリエチレンナフタレート、ポリ乳酸、生分解性ポリエステル、ポリエステル系液晶ポリマーなどのポリエステル系樹脂；エチレンジアミン−アジピン酸重縮合体（ナイロン−６６）、ナイロン−６、ナイロン−１２、ポリアミド系液晶ポリマーなどのポリアミド樹脂；ポリカーボネート樹脂、ポリフェニレンオキシド、ポリメチレンオキシド、アセタール樹脂などのポリエーテル系樹脂；セルロースおよびその誘導体などの多糖類系樹脂；等が挙げられる。
【００３６】
ビニルモノマーを重合して得られる樹脂としては、例えば、ポリオレフィン系樹脂；ポリスチレン、ポリ−α−メチルスチレン、スチレン−エチレン−プロピレン共重合体（ポリスチレン−ポリ（エチレン/プロピレン）ブロック共重合体）、スチレン−エチレン−ブテン共重合体（ポリスチレン−ポリ（エチレン/ブテン）ブロック共重合体）、スチレン−エチレン−プロピレン−スチレン共重合体（ポリスチレン−ポリ（エチレン/プロピレン）−ポリスチレンブロック共重合体）、エチレン−スチレン共重合体などの不飽和芳香族含有樹脂；ポリビニルアルコール、ポリビニルブチラールなどのポリビニルアルコール系樹脂；ポリメチルメタクリレート、モノマーとしてメタクリル酸エステル、アクリル酸エステル、メタクリル酸アミド、アクリル酸アミドを含むアクリル系樹脂；ポリ塩化ビニル、ポリ塩化ビニリデンなどの塩素系樹脂、ポリテトラフルオロエチレン、エチレン−テトラフルオロエチレン共重合体、テトラフルオロエチレン−ヘキサフルオロプロピレン共重合体、エチレン−テトラフルオロエチレン−ヘキサフルオロプロピレン共重合体、ポリフッ化ビニリデンなどのフッ素系樹脂；等が挙げられる。
【００３７】
本発明の光触媒機能製品は、屋外においては勿論のこと、蛍光灯、ナトリウムランプ、
および白色発光ダイオードのような可視光源からの光しか受けない屋内環境においても、
光照射によって高い光触媒作用を示す。したがって、本発明の製造方法により得られた酸化タングステン粒子分散液または貴金属担持酸化タングステン粒子分散液を、例えば、天井材、タイル、ガラス、壁紙、壁材、床等の建築資材、自動車内装材（自動車インストルメントパネル、自動車用シート、自動車用天井材）、冷蔵庫やエアコン等の家電製品、衣類やカーテン等の繊維製品などに塗布して乾燥させると、屋内照明による光照射によって、ホルムアルデヒドやアセトアルデヒドなどの揮発性有機物、アルデヒド類、メルカプタン類、アンモニアなどの悪臭物質、窒素酸化物の濃度を低減させ、黄色ブドウ球菌、大腸菌、炭疽菌、結核菌、コレラ菌、ジフテリア菌、破傷風菌、ペスト菌、赤痢菌、ボツリヌス菌、およびレジオネラ菌等の病原菌等を死滅、分解、除去することができ、また、七面鳥ヘルぺスウイルス、マレック病ウイルス、伝染性ファブリキウス嚢病ウイルス、ニューカッスル病ウイルス、伝染性気管支炎ウイルス、伝染性喉頭気管炎、鳥脳脊髄炎ウイルス、鶏貧血ウイルス、鶏痘ウイルス、鳥類レオウイルス、鳥類白血病ウイルス、細網内皮症ウイルス、鳥類アデノウイルス及び出血性腸炎ウイルス、ヘルペスウイルス、天然痘ウイルス、牛痘ウイルス、水庖唐ウイルス、麻疹ウイルス、アデノウイルス、コクサッキーウイルス、カリシウイルス、レトロウイルス、コロナウイルス、鳥インフルエンザウイルス、ヒトインフルエンザウイルス、豚インフルエンザウイルス、ノロウイルス及びその組換え体等を無害化することができ、さらに、ダニアレルゲンやスギ花粉アレルゲン等のアレルゲンを無害化することができる。また、本発明の光触媒機能製品は、可視光線を照射すれば、充分な親水性を発揮し、防曇性を発現するだけでなく、汚れに水をかけるだけで容易に拭き取ることができるようになり、さらに帯電をも防止できる。
【実施例】
【００３８】
以下、実施例によって本発明をより詳細に説明するが、本発明はかかる実施例によって限定されるものではない。
なお、各実施例における測定法は、以下の通りである。
【００３９】
１．平均分散粒子径（ｎｍ）
マイクロトラックＵＰＡ粒度分析計（日機装（株）製）を用いて、動的散乱法により累積５０％径と９０％径を測定して、それぞれ分散粒子径ｄ５０（ｎｍ）およびｄ９０（ｎｍ）とした。
【００４０】
２．Ｘ線回折スペクトル
Ｘ線回折装置（リガク社製「ＲＩＮＴ２０００／ＰＣ」）を用いてＸ線回折スペクトルを測定し、そのＸ線回折スペクトルから結晶性のタングステン酸粒子の存在の有無を確認した。
【００４１】
３．アセトアルデヒド分解能の測定
光触媒活性は、蛍光灯の光の照射下でのアセトアルデヒドの分解反応における一次反応速度定数を測定することにより評価した。すなわち、ガラス製シャーレ（外径７０ｍｍ、内径６６ｍｍ、高さ１４ｍｍ、容量約４８ｍＬ）に、得られた貴金属担持酸化タングステン粒子分散液を底面の単位面積あたりの固形分換算の滴下量が１ｇ／ｍ２となるように滴下し、シャーレの底面全体に均一に形成した。次いで、このシャーレを１１０℃の乾燥機内で大気中で１時間保持することにより乾燥させて、ガラス製シャーレの底面に光触媒体層を形成した。この光触媒体層に紫外線強度が２ｍＷ／ｃｍ２（トプコン社製紫外線強度計「ＵＶＲ−２」に同社製受光部「ＵＤ−３６」を取り付けて測定）となるようにブラックライトからの紫外線を１６時間照射して、これを光触媒活性測定用試料とした。
【００４２】
次に、この光触媒活性測定用試料をシャーレごとガスバッグ（内容積１L）の中に入れて密閉し、次いで、このガスバッグ内を真空にした後、酸素と窒素との体積比が１：４である混合ガス０．６Ｌを封入し、さらにその中に１％アセトアルデヒドを含む窒素ガス３ｍＬを封入して、暗所で室温下１時間保持した。その後、市販の白色蛍光灯を光源とし、測定用試料近傍での照度が１０００ｌｘ（ミノルタ社製照度計「Ｔ−１０」で測定）となるようにガスバッグの外から蛍光灯の光を照射し、アセトアルデヒドの分解反応を行った。このとき、測定試料近傍の紫外線の強度は、６．５μＷ／ｃｍ２（トプコン社製紫外線強度計「ＵＶＲ−２」に同社製受光部「ＵＤ−３６」を取り付けて測定）であった。蛍光灯の光照射を開始してから１．５時間毎にガスバッグ内のガスをサンプリングし、アセトアルデヒドの濃度をガスクロマトグラフ（島津製作所社製「ＧＣ−１４Ａ」）にて測定した。そして照射時間に対するアセトアルデヒドの濃度から一次反応速度定数を算出し、これをアセトアルデヒド分解能として評価した。この一次反応速度定数が大きいほど、アセトアルデヒドの分解能、すなわち光触媒活性が高いと言える。
【００４３】
（実施例１）
分散媒としてイオン交換水４ｋｇに、酸化タングステン粒子（日本新金属製）１ｋｇを加えて混合して混合物を得た。この混合物に湿式媒体撹拌ミル（コトブキ技研社製、「ウルトラアペックスミル  ＵＡＭ−1」）を使用して分散処理を施して酸化タングステン粒子分散液を得た。なお、分散処理の間、ｐＨ電極とこのｐＨ電極に接続され、アンモニア水を供給してｐＨを一定に調整する制御機構を有するｐＨコントローラ（ｐＨ＝２．５に設定）により、分散媒中にＮＨ３を添加して酸化タングステン粒子分散液のｐHを２．５一定に保った。添加したＮＨ３の量は２．２ｇであった。
【００４４】
得られた酸化タングステン粒子分散液における酸化タングステン粒子の分散粒子径のうちｄ５０が６７ｎｍで、ｄ９０が１１６ｎｍであった。さらに、この酸化タングステン粒子分散液を室温で７日間保管したところ、酸化タングステン粒子の分散粒子径のうちｄ５０が６５ｎｍで、ｄ９０が１２３ｎｍとなり、保管中に固液分離は見られなかった。なお、保管後の酸化タングステン粒子分散液のｐHは３．４であった。
また、得られた酸化タングステン粒子分散液を真空乾燥して固形分を得、得られた固形分について、Ｘ線回折スペクトルを測定すると、図１に示す通り酸化タングステン（ＷＯ３）のピークが観測された。一方、タングステン酸（Ｈ２ＷＯ４）のピークは観測されず、結晶性のタングステン酸粒子の生成は確認されなかった。
【００４５】
この酸化タングステン粒子分散液にヘキサクロロ白金酸（Ｈ２ＰｔＣｌ６）の水溶液をヘキサクロロ白金酸が白金原子換算で酸化タングステン粒子の使用量１００質量部に対して０．１２質量部になるように加え、ヘキサクロロ白金酸含有酸化タングステン粒子分散液を得た。この分散液１００質量部中に含まれる固形分（酸化タングステン粒子の量）は、１７質量部（固形分濃度１７質量％）であった。
【００４６】
次いで、ｐＨ電極とこのｐＨ電極に接続され、アンモニア水を供給してｐＨを一定に調整する制御機構を有するｐＨコントローラ（ｐＨ＝３．５に設定）とを備え、水中殺菌灯（三共電気製「ＧＬＤ１５ＭＱ」）を設置したガラス管（内径３７ｍｍ、高さ３６０ｍｍ）からなる光照射装置で前記ヘキサクロロ白金酸含有酸化タングステン粒子分散液１２００ｇを毎分１Ｌの速度で循環させ、光照射（紫外線）を行いながら、ｐＨコントローラーによりアンモニア水を加えてヘキサクロロ白金酸含有酸化タングステン粒子分散液のｐＨを３．５にした。光照射を行った時間は２時間であった。その後、引き続き循環させながら、更にメタノールをその濃度が全溶媒の１質量％となるように加えて、光（紫外線）を３時間照射して、白金担持酸化タングステン粒子分散液を得た。光照射中、ｐＨコントローラーによりアンモニア水が加えられ、分散液のｐＨは３．５に維持された。
【００４７】
得られた白金担持酸化タングステン粒子分散液を２０℃で８日間保管したところ、固液分離は見られなかった。
また、得られた白金担持酸化タングステン粒子分散液を用いて形成した光触媒体層の光触媒活性を評価したところ、一次反応速度定数は０．１２ｈ−１であった。
【００４８】
（比較例１）
ｐＨをｐＨコントローラーによるアンモニア水の添加を行わない以外は、実施例１と同様に操作して酸化タングステン粒子分散液を調製した。酸化タングステン粒子分散液のｐHは２．１であった。
【００４９】
得られた酸化タングステン粒子分散液における酸化タングステン粒子の分散粒子径のうちｄ５０が９７ｎｍで、ｄ９０が１２３ｎｍであった。さらに、この酸化タングステン粒子分散液を２０℃で７日間保管したところ、酸化タングステン粒子の分散粒子径のうちｄ５０が１１０ｎｍで、ｄ９０が２４４ｎｍとなり、保管中に固液分離が見られた。ｐHは２．５であった。
また、得られた酸化タングステン粒子分散液を真空乾燥して固形分を得、分散処理後の固形分について、Ｘ線回折スペクトルを測定すると、図１に示す通り酸化タングステン（ＷＯ３）のピークに加えて、２θ＝１６．５°、２５．５°付近（矢印で示す付近）にタングステン酸（Ｈ２ＷＯ４）のピークが観測され、結晶性のタングステン酸粒子の生成が確認された。
【００５０】
実施例１の酸化タングステン粒子分散液は、分散安定性に優れ、固液分離が見られなかった。また、実施例１の白金担字酸化タングステン粒子分散液は、分散安定性に優れ、固液分離が見られず、さらに高い光触媒活性を示した。これに対し、比較例１の酸化タングステン粒子分散液は、分散安定性が低く、固液分離が見られた。
【００５１】
（参考例１）
実施例１で得た酸化タングステン粒子分散液または貴金属担持酸化タングステン粒子分散液を、天井を構成する天井材の表面に塗布し乾燥させることにより、天井材の表面に光触媒体層を形成することができ、これによって、屋内照明による光照射により屋内空間における揮発性有機物（例えば、ホルムアルデヒド、アセトアルデヒド、アセトン、トルエン等）や悪臭物質の濃度を低減することができ、黄色ブドウ球菌や大腸菌等の病原菌や、鳥インフルエンザウイルスやヒトインフルエンザウイルスや豚インフルエンザウイルス等のウイルスを死滅させることができ、また、ダニアレルゲンやスギ花粉アレルゲン等のアレルゲンを無害化することもできる。さらに、天井材の表面が親水化し、汚れを容易に拭き取ることができるようになり、さらに帯電をも防止できる。
【００５２】
（参考例２）
実施例１で得た酸化タングステン粒子分散液または貴金属担持酸化タングステン粒子分散液を、屋内の壁面に施工されたタイルに塗布し乾燥させることにより、タイル表面に光触媒体層を形成することができ、これによって、屋内照明による光照射により屋内空間における揮発性有機物（例えば、ホルムアルデヒド、アセトアルデヒド、アセトン、トルエン等）や悪臭物質の濃度を低減することができ、黄色ブドウ球菌や大腸菌等の病原菌や、鳥インフルエンザウイルスやヒトインフルエンザウイルスや豚インフルエンザウイルス等のウイルスを死滅させることもでき、また、ダニアレルゲンやスギ花粉アレルゲン等のアレルゲンを無害化することもできる。さらに、タイルの表面が親水化し、汚れを容易に拭き取ることができるようになり、さらに帯電をも防止できる。
【００５３】
（参考例３）
実施例１で得た酸化タングステン粒子分散液または貴金属担持酸化タングステン粒子分散液を、窓ガラスの屋内側表面に塗布し乾燥させることにより、ガラス表面に光触媒体層を形成することができ、これによって、屋内照明による光照射により屋内空間における揮発性有機物（例えば、ホルムアルデヒド、アセトアルデヒド、アセトン、トルエン等）や悪臭物質の濃度を低減することができ、黄色ブドウ球菌や大腸菌等の病原菌や、鳥インフルエンザウイルスやヒトインフルエンザウイルスや豚インフルエンザウイルス等のウイルスを死滅させることもでき、また、ダニアレルゲンやスギ花粉アレルゲン等のアレルゲンを無害化することもできる。さらに、窓ガラスの表面が親水化し、汚れを容易に拭き取ることができるようになり、さらに帯電をも防止できる。
【００５４】
（参考例４）
実施例１で得た酸化タングステン粒子分散液または貴金属担持酸化タングステン粒子分散液を、壁紙に塗布し乾燥させることにより、壁紙の表面に光触媒体層を形成することができ、さらにこの壁紙を屋内の壁面に施工することによって、屋内照明による光照射により屋内空間における揮発性有機物（例えば、ホルムアルデヒド、アセトアルデヒド、アセトン、トルエン等）や悪臭物質の濃度を低減することができ、黄色ブドウ球菌や大腸菌等の病原菌や、鳥インフルエンザウイルスやヒトインフルエンザウイルスや豚インフルエンザウイルス等のウイルスを死滅させることもでき、また、ダニアレルゲンやスギ花粉アレルゲン等のアレルゲンを無害化することもできる。さらに、壁紙の表面が親水化し、汚れを容易に拭き取ることができるようになり、さらに帯電をも防止できる。
【００５５】
（参考例５）
実施例１で得た酸化タングステン粒子分散液または貴金属担持酸化タングステン粒子分散液を、屋内の床面に塗布し乾燥させることにより、床面に光触媒体層を形成することができ、これによって、屋内照明による光照射により屋内空間における揮発性有機物（例えば、ホルムアルデヒド、アセトアルデヒド、アセトン、トルエン等）や悪臭物質の濃度を低減することができ、黄色ブドウ球菌や大腸菌等の病原菌や、鳥インフルエンザウイルスやヒトインフルエンザウイルスや豚インフルエンザウイルス等のウイルスを死滅させることもでき、また、ダニアレルゲンやスギ花粉アレルゲン等のアレルゲンを無害化することもできる。さらに、床面の表面が親水化し、汚れを容易に拭き取ることができるようになり、さらに帯電をも防止できる。
【００５６】
（参考例６）
実施例１で得た酸化タングステン粒子分散液または貴金属担持酸化タングステン粒子分散液を、自動車用インストルメントパネル、自動車用シート、自動車の天井材、自動車用ガラスの車内側などの自動車内装材の表面に塗布し乾燥させることにより、これら自動車内装材の表面に光触媒体層を形成することができ、これによって、車内照明による光照射により車内空間における揮発性有機物（例えば、ホルムアルデヒド、アセトアルデヒド、アセトン、トルエン等）や悪臭物質の濃度を低減することができ、黄色ブドウ球菌や大腸菌等の病原菌や、鳥インフルエンザウイルスやヒトインフルエンザウイルスや豚インフルエンザウイルス等のウイルスを死滅させることもでき、また、ダニアレルゲンやスギ花粉アレルゲン等のアレルゲンを無害化することもできる。さらに、自動車内装材の表面が親水化し、汚れを容易に拭き取ることができるようになり、さらに帯電をも防止できる。
【００５７】
（参考例７）
実施例１で得た貴金属担持光触媒体粒子分散液を、エアコンの表面に塗布し乾燥させることにより、エアコンの表面に光触媒体層を形成することができ、これによって、屋内照明による光照射により屋内空間における揮発性有機物（例えば、ホルムアルデヒド、アセトアルデヒド、アセトン、トルエン等）や悪臭物質の濃度を低減することができ、黄色ブドウ球菌や大腸菌等の病原菌や、鳥インフルエンザウイルスやヒトインフルエンザウイルスや豚インフルエンザウイルス等のウイルスを死滅させることもでき、また、ダニアレルゲンやスギ花粉アレルゲン等のアレルゲンを無害化することもできる。さらに、エアコンの表面が親水化し、汚れを容易に拭き取ることができるようになり、さらに帯電をも防止できる。
【００５８】
（参考例８）
実施例１で得た酸化タングステン粒子分散液または貴金属担持酸化タングステン粒子分散液を、冷蔵庫の庫内に塗布し乾燥させることにより、冷蔵庫内に光触媒体層を形成することができ、これによって、屋内照明や冷蔵庫内の光源による光照射により冷蔵庫内における揮発性有機物（例えば、エチレン等）や悪臭物質の濃度を低減することができ、黄色ブドウ球菌や大腸菌等の病原菌や、鳥インフルエンザウイルスやヒトインフルエンザウイルスや豚インフルエンザウイルス等のウイルスを死滅させることもでき、また、ダニアレルゲンやスギ花粉アレルゲン等のアレルゲンを無害化することもできる。さらに、冷蔵庫の庫内の表面が親水化し、汚れを容易に拭き取ることができるようになり、さらに帯電をも防止できる。
【００５９】
（参考例９）
実施例１で得た酸化タングステン粒子分散液または貴金属担持酸化タングステン粒子分散液を、電車のつり革、エレベーターのボタン等、不特定多数の人が接触する基材表面に塗布し乾燥させることにより、これら基材表面に光触媒体層を形成することができ、これによって、屋内照明による光照射により屋内空間における揮発性有機物（例えば、ホルムアルデヒド、アセトアルデヒド、アセトン、トルエン等）や悪臭物質の濃度を低減することができ、黄色ブドウ球菌や大腸菌等の病原菌や、鳥インフルエンザウイルスやヒトインフルエンザウイルスや豚インフルエンザウイルス等のウイルスを死滅させることもでき、また、ダニアレルゲンやスギ花粉アレルゲン等のアレルゲンを無害化することもできる。さらに、基材表面が親水化し、汚れを容易に拭き取ることができるようになり、さらに帯電をも防止できる。
【図１】
2012131650.tif 000002